(57)【特許請求の範囲】
【請求項１】
光学部材、自動車部材、電子・電気部材、建材用部材、文具・事務用品部材から選ばれる一つの部材に、表面層（Ａ）及び粘着層（Ｘ）の少なくとも２層からなり、表面層（Ａ）がポリオレフィン樹脂からなり、粘着層（Ｘ）が、融点が５０℃未満または融点が観測されない炭素数３以上のα−オレフィンを主成分とするα−オレフィン（共）重合体（Ｘ−１）０〜４０重量％、及び融点が５０〜１３０℃の範囲にあり、メタロセン触媒を用いて得られるプロピレン（共）重合体（Ｘ−２）１〜４０重量％、スチレン・イソブチレン共重合体からなるスチレン系エラストマー（Ｘ−３）３０〜９６重量％、重量平均分子量（Ｍｗ）が２００〜９，０００の範囲にあり、軟化点が６０〜１６０℃の範囲にあるスチレン系モノマー／脂肪族系モノマー共重合体からなるオリゴマー（Ｘ−４）１〜４０重量％からなる組成物（（Ｘ−１）、（Ｘ−２）、（Ｘ−３）及び（Ｘ−４）の合計で１００重量％とする。）から形成されてなる表面保護フィルムが貼合されてなることを特徴とする積層体。
【請求項２】
表面保護フィルムが、表面層（Ａ）及び粘着層（Ｘ）の少なくとも２層をＴ−ダイから押出成形して得られる多層フィルムである請求項１に記載の積層体。
【請求項３】
部材が、メガネレンズ用部材である請求項１に記載の積層体。
【発明の詳細な説明】
【技術分野】
【０００１】
本発明は、光学部材、自動車部材、電子・電気部材、建材用部材、文具・事務用品部材から選ばれる一つの部材に表面保護フィルムが貼合されてなる積層体に関する。詳しくは、積層体の保管時及び保護フィルムを剥離する際に適度な剥離強度を有し、各部材の取り扱い性に優れた積層体に関する。また、積層体における保護フィルムは、粘着特性、特には被着体に対する粘着性及び粘着力の経時安定性に優れ、また、耐熱性に優れ、被着体等への汚染が少なく、またフィッシュアイ等の外観に優れ、被着体を傷つけることが無く部材の保護に適した表面保護フィルムを積層した積層体に関する。
【背景技術】
【０００２】
表面保護フィルムは、主として建材用部材や光学部材の樹脂製品、金属製品、ガラス製品等の被着体に貼付して使用し、これらの輸送、保管や加工時の傷付きまたは異物混入を防ぐ役割を果たしている。これらの表面保護フィルムは、一般には粘着性の無い表面層と、前記被着体と粘着させるための粘着層とからなる。表面層は通常、ポリエチレンやポリプロピレンなどのポリオレフィンや、ポリエチレンテレフタレートなどのポリエステル、ポリ塩化ビニルなどのビニル重合体から形成される。
【０００３】
近年、液晶画面、プラズマディスプレイ（ＰＤＰ）やリアプロジェクション画面等に用いる部材、いわゆる光学製品の開発が進んでいる。これら光学製品を保護するための表面保護フィルムに対し、傷付きや異物混入のみならず、表面保護フィルムを貼付した状態で製品検査ができる様な透明性や、高温状態で貼付や熱処理工程を経ても適度な粘着力が発現する等の特性が所望されている。
【０００４】
また、光学製品については、例えば偏光板、位相差板、導光板、プリズム板のように光学特性が要求される部材が多々あり、これらの部材に対しても適度な粘着力及び経時でも安定した粘着力が発現できる保護フィルムが所望されている。
【０００５】
一方、これらの光学部材に表面保護フィルムを使用した場合、表面保護フィルムを剥がした際に、糊残りや、表面保護フィルムにフィッシュアイが存在すると、光学部材に欠陥を生じることがあり、糊残りやフィッシュアイの無い表面保護フィルムが所望されている。
【０００６】
また、比較的粘着力の高い表面保護フィルムでは、ロール状の製品から繰出すことが困難なため、粘着層に離型フィルムを貼り合わせた状態でロール状とし、被着体への貼付の際にこの離型フィルムを剥がして使用している。このような工程を採用すると、大量の廃棄物が発生することから、離型フィルムが無くても容易にロールから繰出すことのできる表面保護フィルムが求められている。
【０００７】
表面保護フィルムの他の用途としては、例えばシリコンウェハーを研削加工する際の保護や、メガネレンズを研削、研磨加工する際の保護用としても使用されている。これらの加工時に使用される保護フィルムに対しては、切削、研削、研磨や折り曲げ等の部材を加工する際に保護フィルムが剥離しないことが要求される。
【０００８】
特開２００６−１１６７６９号公報には、ポリエチレン成分を主体とした表面保護フィルムが開示されている。しかしながら、同公報による方法では、一部用途部材に対しては適用可能であるが、粘着力が低く、また透明性も不充分で、被着体の用途には限りがあった。
【特許文献１】特開２００６−１１６７６９号公報
【０００９】
特開２００７−１２６５１２号公報には、イソブチレン系ブロック共重合体であるスチレン系エラストマーと粘着付与樹脂とを含む粘着層からなる表面保護フィルムが開示されている。しかしながら、同公報による方法では、高凹凸の被着体に貼り合わせた場合、粘着特性や粘着力の経時安定性が不充分であり、さらなる改良が望まれている。
【特許文献２】特開２００７−１２６５１２号公報
【発明の開示】
【発明が解決しようとする課題】
【００１０】
本発明は、光学部材、建材用部材や自動車用部材等を安定的に保管、輸送、加工、検査できる積層体を提供することにある。特には、表面保護フィルムを貼合した積層体として要求される特性、特には、被着体との粘着特性、粘着力の経時安定性、透明性、耐熱性に優れ、被着体等への汚染が少なく、またフィッシュアイ等の外観に優れ、被着体を傷つけることが無い積層体を提供することにある。
【課題を解決するための手段】
【００１１】
本発明者らは上記課題を鑑み、鋭意検討した結果、ある特定の樹脂組成物からなる粘着層を有する表面保護フィルムを特定の部材に貼合した積層体により上記課題が解決できることを見出し、本発明を完成するに至った。
すなわち本発明は、光学部材、自動車部材、電子・電気部材、建材用部材、文具・事務用品部材から選ばれる一つの部材に表面保護フィルムが貼合されてなる積層体であり、該表面保護フィルムを剥離する際の剥離強度が以下式１または式２を満たすことを特徴とする積層体である。
式１      Ｓ３０  ≧  Ｓ３００
式２      Ｓ３０  ≧  Ｓ１０００  ×  １．２
（ここで、Ｓ３０は、剥離速度３０ｍｍ／ｍｉｎでの剥離強度、Ｓ３００は３００ｍｍ／ｍｉｎでの剥離強度、Ｓ１０００は１０００ｍｍ／ｍｉｎでの剥離強度を示す）
さらに本発明は、光学部材、自動車部材、電子・電気部材、建材用部材、文具・事務用品部材から選ばれる一つの部材に表面保護フィルムが貼合されてなる積層体であり、該表面保護フィルムを剥離する際の剥離強度が以下式３を満たすことを特徴とする積層体である。
式３      Ｓ３０  ≧  Ｓ３００  ≧  Ｓ１０００  ×  １．２
（ここで、Ｓ３０は、剥離速度３０ｍｍ／ｍｉｎでの剥離強度、Ｓ３００は３００ｍｍ／ｍｉｎでの剥離強度、Ｓ１０００は１０００ｍｍ／ｍｉｎでの剥離強度を示す）
また、本発明の表面保護フィルムは、表面層（Ａ）及び粘着層（Ｘ）の少なくとも２層とすることができ、表面層（Ａ）がポリオレフィン樹脂からなる。
さらに、本発明の積層体において、粘着層（Ｘ）が、融点が５０℃未満または融点が観測されない炭素数３以上のα−オレフィンを主成分とするα−オレフィン（共）重合体（Ｘ−１）０〜５０重量％、及び融点が５０〜１３０℃の範囲にあり、メタロセン触媒を用いて得られるプロピレン（共）重合体（Ｘ−２）０．５〜５０重量％、スチレン系エラストマー（Ｘ−３）１０〜９８重量％、重量平均分子量（Ｍｗ）が２００〜９，０００の範囲にあり、軟化点が６０〜１６０℃の範囲にあるオリゴマー（Ｘ−４）０〜５０重量％からなる組成物（（Ｘ−１）、（Ｘ−２）、（Ｘ−３）及び（Ｘ−４）の合計で１００重量％とする。）から形成されることが好適である。
本発明においては、上記スチレン系エラストマー（Ｘ−３）が、スチレン・イソブチレン共重合体であることが好適である。
さらに本発明において、上記表面保護フィルムは、表面層（Ａ）及び粘着層（Ｘ）の少なくとも２層をＴ−ダイから押出成形して得られる多層フィルムとすることが好適である。
また、本発明の積層体の部材として、メガネレンズ用部材がある。
【００１２】
次に本発明について詳細に説明する。
【００１３】
本発明は、光学部材、自動車部材、電子・電気部材、建材用部材、文具・事務用品部材から選ばれる一つの部材に表面保護フィルムが貼合されてなる積層体である。
【００１４】
光学部材としては、液晶パネル、プラズマディスプレイパネル（ＰＤＰ）やリアプロジェクション用部材であり、具体的には例えば偏光板、プラズマ板、位相差板、導光板等を挙げることができる。その他には例えばカメラや複写機等に用いられる光学レンズやメガネレンズなども挙げることができる。
自動車部材としては、バンパーなどの外装材、インパネやドア材などの内装材等を挙げることができる。
電子・電気部材としては、シリコンウェハーなどの電子部材の他に、テレビ、冷蔵庫等の家電製品の外装部品も挙げることができる。
建材用部材としては、住宅用のドア材、壁材、天井材やキッチン、風呂部材等を挙げることができる。
文具・事務用品部材としては、机、椅子用部材や黒板、白板等を挙げることができる。
【００１５】
本発明は、上記各種部材に表面保護フィルムが貼合された積層体であり、表面保護フィルムを部材から剥離する際の剥離強度が、以下式１もしくは式２を満たす。
式１      Ｓ３０  ≧  Ｓ３００
式２      Ｓ３０  ≧  Ｓ１０００  ×  １．２
（ここで、Ｓ３０は、剥離速度３０ｍｍ／ｍｉｎでの剥離強度、Ｓ３００は３００ｍｍ／ｍｉｎでの剥離強度、Ｓ１０００は１０００ｍｍ／ｍｉｎでの剥離強度を示す）
好ましくは以下式３を満たし、より好ましくは以下式４を満たす。
式３      Ｓ３０  ≧  Ｓ３００  ≧  Ｓ１０００  ×  １．２
式４      Ｓ３０  ≧  Ｓ３００  ×  １．２  ≧  Ｓ１０００  ×  １．２
さらに好ましくは、以下式５を満たす。
式５      Ｓ３０  ≧  Ｓ３００  ×  １．３  ≧  Ｓ１０００  ×  １．３
ここで、剥離強度は、剥離角１８０°で測定した値（Ｎ／５０ｍｍ）である。
上記式１〜５を満たすことで、本発明の積層体を保管または研削や研磨等の加工工程に供した際にも保護フィルムが剥がれることはなく安定的に次ぎの工程に移行することができる。また、保護フィルムを剥がす際にも容易に剥がすことができ、好ましい。
【００１６】
上記各種部材に貼合される表面保護フィルムは、表面層（Ａ）及び粘着層（Ｘ）の少なくとも２層、または必要に応じて表面層（Ａ）、基材層（Ｂ）及び粘着層（Ｘ）の少なくとも３層からなる。
【００１７】
表面層（Ａ）は、ポリオレフィン樹脂からなる。
【００１８】
ポリオレフィン樹脂としては、ポリプロピレンやポリエチレンなどの公知のポリオレフィン樹脂を挙げることができる。ポリプロピレンとしては、ホモポリプロピレン、ランダムポリプロピレン、ブロックポリプロピレン、ポリエチレンとしては、高圧法低密度ポリエチレン、直鎖状低密度ポリエチレン、高密度ポリエチレンを挙げることができる。これらの中で、巻き戻し性の観点から高圧法低密度ポリエチレン、透明性、耐熱性の観点からホモポリプロピレンやブロックポリプロピレンが好ましく利用される。
【００１９】
前記表面層（Ａ）を形成する組成物中には、本発明の表面保護フィルムとしての特性を損なわない範囲で、帯電防止剤、離型剤、酸化防止剤、耐候剤、結晶核剤などの各種添加剤や、その他のポリオレフィン樹脂、ワックス、ポリエステル、ポリアミド、エラストマー等の樹脂改質剤を添加することも可能である。
【００２０】
粘着層（Ｘ）に使用されるα−オレフィン（共）重合体（Ｘ−１）の融点は５０℃未満または融点が観測されない。ここで、融点は示差走査熱量計（ＤＳＣ）で測定した値である。α−オレフィン（共）重合体（Ｘ−１）は、炭素数３以上のα−オレフィンを主成分とする共重合体であり、具体的には例えばプロピレン単独共重合体、プロピレン・エチレン共重合体、プロピレン・エチレン・１−ブテン共重合体、１−ブテン単独重合体、１−ブテン・エチレン共重合体、１−ブテン・プロピレン共重合体、４−メチルペンテン−１単独重合体、４−メチルペンテン−１・プロピレン共重合体、４−メチルペンテン−１・１−ブテン共重合体、４−メチルペンテン−１・プロピレン・１−ブテン共重合体、プロピレン・１−ブテン共重合体であり、好ましくはプロピレン・エチレン・１−ブテン共重合体である。
【００２１】
α−オレフィン（共）重合体（Ｘ−１）の２３０℃で測定したメルトフローレート（ＭＦＲ）は、０．１〜１００ｇ／１０分、好ましくは０．５〜５０ｇ／１０分の範囲にある。
【００２２】
プロピレン（共）重合体（Ｘ−２）の融点は、５０〜１３０℃の範囲、好ましくは５５〜１３０℃の範囲、より好ましくは６０〜１２５℃の範囲にある。プロピレン（共）重合体（Ｘ−２）は、メタロセン触媒の存在下にプロピレンの単独重合またはプロピレンと炭素数２〜１０（プロピレンを除く）との共重合体であり、具体的には例えばプロピレン単独重合体、プロピレン・エチレン共重合体、プロピレン・１−ブテン共重合体、プロピレン・エチレン・１−ブテン共重合体などを挙げることができる。
【００２３】
プロピレン（共）重合体（Ｘ−２）の２３０℃で測定したメルトフローレート（ＭＦＲ）は、０．１〜１００ｇ／１０分、好ましくは０．５〜５０ｇ／１０分の範囲にある。
【００２４】
スチレン系エラストマー（Ｘ−３）としては、ポリスチレン相をハードセグメントとして有する公知のスチレン系エラストマーが使用できる。具体的には、スチレン・ブタジエン共重合体（ＳＢＲ）、スチレン・イソプレン・スチレン共重合体（ＳＩＳ）、スチレン・ブタジエン・スチレン共重合体（ＳＢＳ）、スチレン・ビニルイソプレン・スチレン重合体等のスチレンとジエンとの共重合体及びそれらの水素化物（例えばスチレン・エチレン・ブタジエン・スチレン共重合体（ＳＥＢＳ）等）やスチレン・イソブチレン・スチレントリブロック共重合体（ＳＩＢＳ）、スチレン・イソブチレンジブロック共重合体（ＳＩＢ）を挙げることができる。好ましくはスチレン・イソブチレン・スチレントリブロック共重合体（ＳＩＢＳ）、スチレン・イソブチレンジブロック共重合体（ＳＩＢ）である。
【００２５】
上記スチレン系エラストマーのゲルパーミエーションクロマトグラフィー（ＧＰＣ）で測定した重量平均分子量（以下Ｍｗと略記）は、１０，０００〜３００，０００の範囲、好ましくは１５，０００〜２５０，０００の範囲、より好ましくは２０，０００〜２００，０００の範囲にある。Ｍｗが１０，０００より小さい、または３００，０００より大きいと保護フィルムの生産性が悪く、好ましくない。
【００２６】
粘着層（Ｘ）に使用するオリゴマー（Ｘ−４）としては、ＧＰＣで測定した重量平均分子量（Ｍｗ）が２００〜９，０００の範囲にあり、ＪＩＳ  Ｋ２２０７で測定した軟化点が６０〜１６０℃の範囲にあるオリゴマーである。好ましくはＭｗが３００〜７，０００、軟化点が７０〜１５０℃、より好ましくはＭｗが５００〜５，０００、軟化点が８０〜１４０℃の範囲にある。
【００２７】
オリゴマー（Ｘ−４）としては、上記分子量及び軟化点を有するものであれば特に制限はないが、具体的には石油樹脂、水添系石油樹脂、スチレン系樹脂、クロマン・インデン樹脂、ロジン誘導体、テルペン系樹脂などを挙げることができる。好ましくはスチレン系樹脂、水添石油樹脂、より好ましくはスチレン系樹脂である。スチレン系樹脂としては、例えばスチレン単独重合体、α−メチルスチレン単独重合体、スチレン／α−メチルスチレン共重合体、スチレン系モノマー／脂肪族系モノマー共重合体、α−メチルスチレン／脂肪族系モノマー共重合体、スチレン系モノマー／α−メチルスチレン／脂肪族系モノマー共重合体を挙げることができる。
【００２８】
本発明の表面保護フィルムの粘着層（Ｘ）は、α−オレフィン（共）重合体（Ｘ−１）０〜５０重量％、プロピレン（共）重合体（Ｘ−２）０．５〜５０重量％、スチレン系エラストマー（Ｘ−３）１０〜９８重量％、オリゴマー（Ｘ−４）０〜５０重量％からなる組成物から形成される。好ましくはα−オレフィン（共）重合体（Ｘ−１）が０〜４０重量％、プロピレン（共）重合体（Ｘ−２）１〜４０重量％、スチレン系エラストマー（Ｘ−３）３０〜９６重量％、オリゴマー（Ｘ−４）１〜４０重量％、より好ましくはα−オレフィン（共）重合体（Ｘ−１）が２〜３０重量％、プロピレン（共）重合体（Ｘ−２）２〜３０重量％、スチレン系エラストマー（Ｘ−３）５０〜９５重量％、オリゴマー（Ｘ−４）１〜３０重量％の範囲（（Ｘ−１）、（Ｘ−２）、（Ｘ−３）及び（Ｘ−４）の合計で１００重量％とする。）にある。
【００２９】
本発明の保護フィルムにおける粘着層（Ｘ）には、粘着力、経時粘着力の制御や巻き戻し力の制御を目的に、結晶性ポリオレフィン及び／またはオレフィン系エラストマーを前記組成物に添加することもできる。
【００３０】
結晶性ポリオレフィンとしては、融点が１１０℃を超える公知の（前記（Ｘ−２）の構成要件をすべて満たすものを除く）ポリオレフィンであれば制限なく使用できるが、具体的には例えば、プロピレン単独共重合体、プロピレン・エチレン共重合体、プロピレン・エチレン・１−ブテン共重合体、１−ブテン単独重合体、１−ブテン・エチレン共重合体、１−ブテン・プロピレン共重合体、４−メチルペンテン−１単独重合体、４−メチルペンテン−１・プロピレン共重合体、４−メチルペンテン−１・１−ブテン共重合体、４−メチルペンテン−１・プロピレン・１−ブテン共重合体、プロピレン・１−ブテン共重合体、エチレン単独重合体、エチレン・α−オレフィン共重合体、エチレン・酢酸ビニル共重合体、エチレン・メタクリル酸共重合体、エチレン・メタクリル酸メチル共重合体等を挙げることができる。
【００３１】
オレフィン系エラストマーとしては、融点が１１０℃以下、好ましくは融点が１００℃以下、さらに好ましくは融点が８０℃以下または融点が観測されない炭素数２〜２０のα−オレフィン重合体または共重合体、ないしはエチレンと不飽和カルボン酸または不飽和カルボン酸エステルとの共重合体である（但し、前記（Ｘ−４）の構成要件をすべて満たす重合体は除く）。具体的には、エチレン・プロピレン共重合体、エチレン・１−ブテン共重合体、エチレン・１−ヘキセン共重合体、エチレン・４−メチルペンテン−１共重合体、エチレン・１−オクテン共重合体、プロピレン単独共重合体、プロピレン・エチレン共重合体、プロピレン・エチレン・１−ブテン共重合体、１−ブテン単独重合体、１−ブテン・エチレン共重合体、１−ブテン・プロピレン共重合体、４−メチルペンテン−１単独重合体、４−メチルペンテン−１・プロピレン共重合体、４−メチルペンテン−１・１−ブテン共重合体、４−メチルペンテン−１・プロピレン・１−ブテン共重合体、プロピレン・１−ブテン共重合体、エチレン・酢酸ビニル共重合体、エチレン・メタクリル酸共重合体、エチレン・メタクリル酸メチル共重合体等を挙げることができる。
【００３２】
前記結晶性ポリオレフィン及び／またはオレフィン系エラストマーを本発明の保護フィルムの粘着層（Ｘ）の一成分として使用する際の含有量としては、前記（Ｘ−１）、（Ｘ−２）、（Ｘ−３）及び（Ｘ−４）からなる組成物（（Ｘ−１）、（Ｘ−２）、（Ｘ−３）及び（Ｘ−４）の合計で１００重量％とする。）１００重量部の対し、０．５〜５０重量部、好ましくは１〜４０重量部、より好ましくは１〜３０重量部である。結晶性ポリオレフィン及び／またはオレフィン系エラストマーを添加することにより、所望の粘着力を発現でき、また、種々の被着体に適した粘着特性を発現でき、好ましい。
【００３３】
前記（Ｘ−１）、（Ｘ−２）、（Ｘ−３）及び（Ｘ−４）からなる組成物及び必要に応じて結晶性ポリオレフィン及び／またはオレフィン系エラストマーを加えた組成物により、本発明の表面保護フィルムにおける粘着層（Ｘ）を形成することができる。また、本発明においては、さらには本発明の特性を損なわない範囲で、酸変性ポリオレフィン、ポリエステル、ポリアミド等の樹脂改質剤や、帯電防止剤、結晶核剤、酸化防止剤等の各種添加剤を含んでいてもよい。
【００３４】
本発明においては、さらに表面層（Ａ）と粘着層（Ｘ）との間に少なくとも１層の基材層（Ｂ）を設けることも可能である。フィルムの機械強度や透明性制御を目的として、また、表面層（Ａ）及び粘着層（Ｘ）との接着力が不足する場合には、中間層としてポリオレフィン樹脂や接着性樹脂ないしは接着剤を使用しても良い。
基材層としては特に制限はないが、一般には、融点が１００℃以上のポリプロピレンやポリエチレンなどの結晶性ポリオレフィンや、ポリエステル、ポリアミド、ポリオレフィン系エラストマーなどが使用できる。基材層を接着層として使用する場合には、変性ポリオレフィンや、ポリオレフィン系エラストマー、スチレン系エラストマー、ポリエステルエラストマーなどが用いられる。これらの中で、生産性及び透明性の点から、ポリプロピレンやポリオレフィンエラストマーを中間層として使用するのが好ましい。
【００３５】
前記（Ｘ−１）、（Ｘ−２）、（Ｘ−３）及び（Ｘ−４）からなる組成物及び必要に応じて結晶性ポリオレフィン及び／またはオレフィン系エラストマー、及び必要に応じて樹脂改質剤または添加剤は、前記表面層（Ａ）、必要に応じて基材層（Ｂ）と積層することにより、本発明における表面保護フィルムとすることができる。
【００３６】
表面層（Ａ）と粘着層（Ｘ）、必要に応じて基材層（Ｂ）を積層する方法については特に制限は無いが、あらかじめＴ−ダイ成形またはインフレーション成形にて得られた表面層フィルム上に、押出ラミネーション、押出コーティング等の公知の積層法により積層する方法や、基材層及び粘着層を独立してフィルムとした後、各々のフィルムをドライラミネーションにより積層する方法等が挙げられるが、生産性の点から、表面層、基材層、粘着層の各成分を多層の押出機に供して成形する共押出成形が好ましい。
【００３７】
本発明の積層体に使用される表面保護フィルムにおける表面層（Ａ）の厚みとしては、０．１〜１００μｍ、好ましくは０．３〜５０μｍ、より好ましくは０．５〜３０μｍ、さらに好ましくは１〜２０μｍである。粘着層（Ｘ）の厚みとしては、０．１〜５０μ、好ましくは０．３〜４０μ、より好ましくは０．５〜３０μｍである。
【００３８】
表面保護フィルムの厚みとしては、１〜３００μｍ、好ましくは２〜２００μｍ、より好ましくは３〜１００μｍである。
【００３９】
上記好ましい形態の表面層（Ａ）、粘着層（Ｘ）及び必要に応じて基材層（Ｂ）を使用することで、部材の保護に必要な粘着特性、剥離時に必要な剥離強度が発現する。また、透明性、耐熱性に優れた表面保護フィルムが得られ、特には建材用途、光学用途に対して好適な積層体となる。
【００４０】
以下に本発明を実施例により詳細説明するが、本発明はこれら実施例に限定されるものではない。
【００４１】
［評価法］
粘着力（アクリル板）：
アクリル板を幅５０ｍｍ、長さ１２５ｍｍに切断し、この試験板に２ｋｇのゴムローラーを用いて貼り付ける。次いで、３００ｍｍ／ｍｉｎの速度で剥離（１８０度剥離）した時の剥離力を測定し、５０ｍｍ幅あたりの剥離力を粘着力（Ｎ／５０ｍｍ）とする。
粘着力（メガネレンズ）
ポリカーボネート製メガネレンズ原板（ベースカーブ０．５）に保護フィルムを貼り付け、３０、ｍｍ／ｍｉｎ、３００ｍｍ／ｍｉｎ、１０００ｍｍ／ｍｉｎの速度で剥離（１８０度剥離）した時の剥離力を測定し、５０ｍｍ幅あたりの剥離力を粘着力（Ｎ／５０ｍｍ）とする。各剥離速度での剥離強度をそれぞれＳ３０、Ｓ３００、Ｓ１０００と標記する。
【００４２】
メルトフローレート（ＭＦＲ）：
ＡＳＴＭ Ｄ１２３８に準拠して、荷重２．１６ｋｇ、温度２３０℃で測定した。
【００４３】
実施例１
表面層、基材層及び粘着層用に４０ｍｍφの単軸押出機を兼ね備えダイ幅５００ｍｍの3種3層T−ダイ成形機に以下樹脂組成物を表−１に記載した組成比にて供給し、表面層厚みを１０μｍ、粘着層厚み１０μm、中間層厚み３０μｍ、トータル厚み５０μｍの表面保護フィルムを得た。得られたフィルムの評価結果を表−１に示す。
表面層：
ＬＤ−１：高圧法低密度ポリエチレン
（密度０．９２０ｇ／ｃｍ３、ＭＦＲ（１９０℃）６ｇ／１０分）  
基材層：
ＰＰ−１：ホモポリプロピレン
（融点１６０℃、ＭＦＲ（２３０℃）７ｇ／１０分）        
ＥＬ−１：エチレン・ブテン共重合体
（商品名：タフマー、銘柄名：Ａ−４０８５Ｓ、ＭＦＲ＝３．６ｇ／１０分、
三井化学株式会社製）                                  
粘着層：
ＳＩＢＳ：スチレン−イソブチレン−スチレントリブロックコポリマーとスチレン−
イソブチレン−スチレンジブロックコポリマーとの混合物
（ＭＦＲ＝１４．０ｇ／１０分、Ａ硬度＝２０、分子量（Ｍｗ）＝４８，０００）
ＨＳＢＲ：スチレン−ブタジエンランダム共重合体の水素化物
（ＪＳＲ社製、ダイナロン１３２０Ｐ）
ＯＬ−１：スチレン系モノマー／脂肪族系モノマー共重合体（オリゴマー）
（商品名：ＦＴＲ、銘柄名：ＦＴＲ６１２５、Ｍｗ＝１９５０、
軟化点  １２５℃、三井化学社製）                      
ＭＰ−１：プロピレン・エチレン共重合体（メタロセン触媒で製造）
（融点＝１１５℃、ＭＦＲ＝７ｇ／１０分）
ＰＰ−２：プロピレン・エチレン・ブテン共重合体（非メタロセン触媒で製造）
（融点＝１３８℃、ＭＦＲ＝７ｇ／１０分）                    
【００４４】
実施例２、比較例１
各種層の樹脂組成を表１記載の樹脂組成とした以外は、実施例１と同様にして表面保護フィルムを得た。得られたフィルムの評価結果を表−１に示す。
【００４５】
【表１】
0005443893.tif 000002
【００４６】
発明の効果
本発明の積層体は、貼合されている表面保護フィルムの粘着特性、経時安定性、透明性、耐熱性に優れ、光学部材、建材用部材、自動車部材用途として産業上の利用価値は極めて高い。